(57)【要約】【課題】製造コストの増大を抑えると共に設計の手間を省き、モアレの発生を抑制することが可能な基布の製造方法を提供する。【解決手段】リラックス処理Ｓ１を実行して糸に捲縮性を付与し、生地にドット状の目止め樹脂を固着させた後（Ｓ５）に、生地を糸（捲縮性が付与された糸）の延在する方向に引き伸ばす（Ｓ６）ので、目止め樹脂によって糸の伸長が拘束され、糸の配置の規則性を崩すことができる。これにより、モアレの発生を抑制することが可能な生地を製造することができる。【選択図】図２
2014015690.tif 000002
【特許請求の範囲】
【請求項１】
経糸及び緯糸の少なくとも何れか一方が水中で捲縮する捲縮糸からなる織物を水に浸して捲縮させるリラックス工程と、
前記リラックス工程後、前記織物に目止め樹脂をドット状に付着させた後、加熱冷却し固着させる目止め処理工程と、
前記目止め処理工程の後、前記捲縮糸の延在する少なくとも一方向に沿って前記織物を引き伸ばした後、加熱セットするセット工程とを備える基布の製造方法。
【請求項２】
前記セット工程において、前記織物を５％以上引伸ばす請求項１に記載の基布の製造方法。
【請求項３】
前記目止め樹脂が熱可塑性樹脂である請求項１又は２に記載の基布の製造方法。
【請求項４】
前記基布は、前記織物と、当該織物と衣料用生地とを接着させる前記目止め樹脂とを備える接着芯地である請求項３に記載の基布の製造方法。
【請求項５】
請求項４に記載の基布の製造方法によって製造された接着芯地。
【発明の詳細な説明】
【技術分野】
【０００１】
本発明は、基布の製造方法及び接着芯地に関する。
【背景技術】
【０００２】
例えば、生地同士を重ねた場合に、モアレ（干渉縞）が発生することがある。このようなモアレの発生を抑制するための技術として、特許文献１，２に記載された技術が知られている。特許文献１の技術では、経糸及び緯糸として特定の糸を組み合わせることにより、モアレの発生を抑制している。
【０００３】
特許文献２に記載の技術では、経糸又は緯糸の間隔を不均一にすることで、モアレの発生を抑制しようとしている。緯糸の間隔を不均一にする場合には、コンピューターに入力されたデータを用いて、緯糸密度（２．５４ｃｍあたりの経糸打込み本数）を変更し織布している。経糸（２．５４ｃｍあたりの緯糸打込み本数）の間隔を不均一にする場合には、織機に使用する筬の設計で筬密度を一定巾で変更する特殊筬などを使用している。
【先行技術文献】
【特許文献】
【０００４】
【特許文献１】特開２００９−１６７５２０号公報
【特許文献２】特開２０１０−１５９５２０号公報
【発明の概要】
【発明が解決しようとする課題】
【０００５】
従来技術では、例えば高捲縮糸を利用したり、製織の設計の調整をしたりするなど、製織までの工程において、対策が講じられているものに限られており、コストが高くなるということに加え、技術の汎用性に乏しく、設計に手間がかかっていた。
【０００６】
本発明は、このような課題を解決するために成されたものであり、製造コストの増大を抑えると共に設計の手間を省き、モアレの発生を抑制することが可能な生地の製造方法、及び接着芯地を提供することを目的とする。
【課題を解決するための手段】
【０００７】
本発明は、経糸及び緯糸の少なくとも何れか一方が水中で捲縮する捲縮糸からなる織物を水に浸して捲縮させるリラックス工程と、リラックス工程後の織物に目止め樹脂をドット状に付着させた後、加熱冷却し固着させる目止め処理工程と、目止め処理工程の後、捲縮糸の延在する少なくとも一方向に沿って織物を引き伸ばした後、加熱セットするセット工程とを備える基布の製造方法を提供する。
【０００８】
このような基布の製造方法によれば、リラックス工程を実行して糸に捲縮性を付与し、織物に目止め樹脂をドット状に固着させた後に、捲縮糸の延在する方向に織物を引き伸ばすので、織物に固着した目止め樹脂によって捲宿糸の伸長が拘束され、縦糸及び緯糸の配置の規則性を崩すことができる。これにより、モアレの発生を抑制することが可能な生地を製造することができる。
【０００９】
セット工程において、織物を５％以上引伸ばすことが好ましい。
【００１０】
目止め樹脂を織物に固着させる目止め処理工程の後、セット工程の実行前後において、捲縮糸の延在する方向である経方向または緯方向の少なくとも何れか一方に５％以上引伸ばす工程によりモアレの発生を抑制することが可能な基布を製造することができる。
【００１１】
目止め樹脂は熱可塑性樹脂が好ましい。
【００１２】
目止め樹脂が熱可塑性樹脂であることで、樹脂アタリと呼ばれるドットが生地や接着布に浮き出て見える問題が発生しにくい。
【００１３】
本発明の基布の製造方法において目止め樹脂が熱可塑性樹脂の場合、目止め樹脂若しくはその上層部が織物と接着することができるので、衣料用生地に接着芯地（基布）として提供することができる。
【００１４】
このような接着芯地は熱可塑性樹脂により接着しているので、風合いの柔らかな衣料用生地を提供することができる。
【００１５】
また、本発明は、上記の製造方法によって製造された接着芯地であって、織物に、ドット状の目止め樹脂である熱可塑性樹脂が固着されている接着芯地を提供する。
【００１６】
このような接着芯地によれば、リラックス工程を実行して糸に捲縮性を付与し、織物に目止め樹脂をドット状に固着させた後に、織物を糸（捲縮性が付与された糸）の延在する方向に引き伸ばすので、目止め樹脂によって糸の伸長が拘束され、糸の配置の規則性を崩すことができる。これにより、モアレの発生を抑制することが可能な接着芯地を製造することができる。又、この接着芯地を衣料用生地と貼り合せる事でモアレの発生を抑制した衣料用布地が提供できる。
【発明の効果】
【００１７】
本発明の基布の製造方法によれば、製造コストの増大を抑えると共に設計の手間を省き、モアレの発生を抑制することが可能な基布を製造することができる。
【００１８】
本発明の接着芯地によれば、製造コストの増大を抑えると共に設計の手間を省き、衣料用生地と貼り合せた時のモアレの発生を抑制することができる。
【図面の簡単な説明】
【００１９】
【図１】本発明の実施形態に係る接着芯地を備えた衣料用布地の概略断面図である。
【図２】本発明の実施形態に係る接着芯地を製造する方法の処理手順を示すフローチャートである。
【図３】本発明の実施形態に係る接着芯地を製造する方法を説明するための概略図である。
【図４】本発明の実施形態に係る接着芯地の基布の経糸及び緯糸の配置を示す平面図である。
【図５】実施例及び比較例に係る接着芯地の仕様、評価結果を示す表である。
【発明を実施するための形態】
【００２０】
以下、本発明の接着芯地、及び基布の製造方法の実施形態について図面を参照しながら説明する。なお、同一又は相当要素には同一符号を付し、重複する説明は省略する。図面の寸法は、説明のものと必ずしも一致していない。
【００２１】
図１は、本発明の実施形態に係る接着芯地を衣料用生地に接着させた衣料用布地を拡大して示す概略断面図である。図１では、接着芯地１（基布）に、衣料用生地２が貼り合わされた状態を示している。接着芯地１は、織物３と、織物３の表面に固着した樹脂Ｒ１からなる下層樹脂部４と、この下層樹脂部４の表面に固着した樹脂Ｒ２からなる接着樹脂部５とを備えている。
【００２２】
織物３は、芯地に必要な強度を備えたものであれば、どのような素材、布組織でもよい。織物３は、経糸３１及び緯糸３２（図４参照）を用いて製織された布帛である。織物３の組織としては、例えば、平織、朱子織、斜文織などが挙げられる。経糸３１及び緯糸３２の素材としては、合成繊維、再生繊維、天然繊維などが挙げられる。合成繊維としては、ポリエステル、ポリアミド、ポリアクリルニトリル、ポリエチレン、ポリプロピレンなどが挙げられる。再生繊維としては、ポリノジック、レーヨン、キュプラなどが挙げられる。天然繊維としては、綿、麻、絹、毛などが挙げられる。
【００２３】
織物３の経糸３１及び緯糸３２の少なくとも何れか一方は、水に入れると（吸湿すると）、捲縮する捲縮糸から構成されている。接着芯地１の製造時、樹脂Ｒ１が固着される前のリラックス工程（後述する）において、織物３が水中（例えば温水）に入れられ、織物３の経糸３１及び緯糸３２の少なくとも何れか一方が捲縮する。水に入れて捲縮する捲縮糸としては、例えば、仮撚り加工糸が挙げられる。仮撚り加工糸は、仮撚り機で加工された加工糸である。仮撚り加工糸は、捲縮加工糸の主流であり、仮撚り糸ともいう。
【００２４】
織物３の単位面積当たりの重量は、５ｇ／ｍ２〜８０ｇ／ｍ２であることが好ましい。更に１０ｇ／ｍ２〜６０ｇ／ｍ２であることが好ましい。織物３の単位面積当たりの重量が５ｇ／ｍ２未満である場合には、織物自体が薄すぎたり、糸と糸との隙間が大きくなることから、織物表面に樹脂Ｒ１を付着させることが困難になることがある。
【００２５】
織物３表面に固着している樹脂Ｒ１からなる下層樹脂部４は、織物３に対して樹脂Ｒ２を良好に固着させ接着樹脂部５を形成するためのものである。また、下層樹脂部４は、経糸３１及び緯糸３２の伸びを拘束する目止め樹脂として機能する。樹脂Ｒ１としては、例えば、ポリウレタン・アクリル、ポリアミド、ポリエステル、ポリエチレン、ＥＶＡ系、ＰＶＡ系樹脂などが挙げられる。尚、樹脂Ｒ１としては、熱可塑性樹脂でもよく熱や紫外線でも硬化する硬化性樹脂でもよいが、熱により架橋する熱硬化性樹脂がより好ましい。又、樹脂Ｒ１は２ｇ／ｍ２〜３０ｇ／ｍ２が好ましい。
【００２６】
下層樹脂部４の表面に固着した接着樹脂部５を形成している樹脂Ｒ２には、通常ホットメルトと呼ばれる熱により可塑化されて冷却後に接着能力を発揮する熱可塑性樹脂が用いられている。樹脂Ｒ２としては、融点が８０〜１４０℃の熱可塑性樹脂が好ましい。樹脂Ｒ２としては、例えば、ポリアミド、ポリウレタン、ポリエステル、ポリプロピレン、ポリエチレン、変性エチレン酢酸ビニル共重合体などが挙げられる。
【００２７】
接着樹脂層５を形成している樹脂Ｒ２は２ｇ／ｍ２〜２０ｇ／ｍ２で、下層樹脂部４に固着することが好ましい。尚、樹脂Ｒ１と樹脂Ｒ２の合計は２ｇ／ｍ２〜３５ｇ／ｍ２が好ましい。
【００２８】
なお、樹脂Ｒ１及び樹脂Ｒ２には、必要に応じて、重合開始剤、架橋剤、顔料、染料、乾燥抑制剤、その他改質剤が含まれていてもよい。
【００２９】
通常、ドット状の下層樹脂は、回転軸線回りに回転する円筒体（ロータリースクリーン１１、図３参照）を用いて、織物３の表面に転写される。ロータリースクリーンの周面には、転写される樹脂のドットの径に対応する大きさの孔が形成されていて、下層樹脂Ｒ１は、ロータリースクリーンの孔を通過して、織物の表面に転写される。詳しくは後述する。
【００３０】
なお、本実施形態においては、樹脂Ｒ１が織物３の表面にドット状に固着している下層樹脂部４をドットと記す。また、ドットの面積に相当する面積を有する円の直径である粒子径は、マイクロスコープで撮影したドッドの画像から計測した面積から求めることができる。
【００３１】
接着芯地１では、ドットの数平均粒子径（ドットの粒子径）は０．０５ｍｍ以上、２．０ｍｍ以下であることが好ましい。接着芯地１のドットの個数割合は、４個／ｃｍ２以上、８００個／ｃｍ２以下であり、好ましくは５個／ｃｍ２〜５００個／ｃｍ２である。
【００３２】
下層樹脂部４のドットの個数が４個／ｃｍ２より少ない場合には、接着芯地１の接着力が不足し剥離するおそれがある。下層樹脂部４のドットの個数が８００個／ｃｍ２より多い場合には、接着芯地１が硬くなり、接着芯地１を衣料用生地２と貼り合わせて衣服にした場合、衣服の着用感を損ねることになる。
【００３３】
次に本発明の実施形態に係る接着芯地（基布）の製造方法について説明する。図２は、本発明の実施形態に係る接着芯地の製造方法の処理手順を示すフローチャートである。また、図２では各工程における接着芯地の織物密度の変化も示している。接着芯地を製造する方法は、製織された織物３に捲縮性を付与するリラックス処理Ｓ１と、織物３を引伸ばし、織物の密度を調整する第１の引伸ばし処理Ｓ２と、織物３に目止め樹脂（Ｒ１）をドット状に付着させる樹脂転写処理Ｓ３（第１の付着工程）と、樹脂Ｒ１が付着した織物３の表面に、熱可塑性樹脂である樹脂Ｒ２の粉末を散布し、樹脂Ｒ１に前記樹脂Ｒ２を付着させる樹脂散布処理Ｓ４（第２の付着工程）と、加熱し、樹脂Ｒ１を織物３の表面に固着させると共に、樹脂Ｒ２を樹脂Ｒ１に固着させる加熱固着処理Ｓ５と、その後、織物３を引伸ばし、織物の密度を調整する第２の引伸ばし処理Ｓ６と、最後に織物の密度を固着させる加熱セット工程Ｓ６とを有する。
【００３４】
リラックス処理Ｓ１では、織物３を水中で弛緩させ、加工中に生じた歪を取り除いたり、嵩高性を発現させる処理を行う。嵩高性を発現させるとは、仮撚り加工糸などが有する潜在的な捲縮性を発現させることをいう。水中に入れると捲縮する糸が経糸３１に使用されている場合には、リラックス処理Ｓ１によって経糸３１が捲縮する。製織された生地の密度を１００とした場合（以下、同じ）、リラックス処理Ｓ１後の織物の密度は、例えば１５０程度である。なお、リラックス処理Ｓ１後の織物の密度は、１１０〜３００でもよい。
【００３５】
染色工程を行う場合には、リラックス処理Ｓ１後、第１の引伸ばし処理Ｓ２前に実行する。
【００３６】
第１の引伸ばし処理Ｓ２では、目止め樹脂を付着させる前の織物３に対して、密度調整を行う。リラックス処理によって経糸３１が捲縮している場合には、経糸３１が延在する方向（生地の長手方向）に引っ張り力を付与して、織物３の密度を調整する。リラックス処理によって緯糸３２が捲縮している場合には、緯糸３２が延在する方向（生地の幅方向）に引っ張り力を付与して、織物３の密度を調整する。第１の引伸ばし処理Ｓ２後の織物３の密度は、例えば１４０程度である。なお、第１の引伸ばし処理Ｓ２後の織物の密度は、１１０〜３００でもよい。
【００３７】
第１の引伸ばし処理Ｓ２後、目止め処理工程として、樹脂転写処理Ｓ３、樹脂散布処理Ｓ４、加熱固着処理Ｓ５を行う。図３は、本発明の実施形態に係る接着芯地を製造する方法を説明するための概略図である。
【００３８】
樹脂転写処理Ｓ３では、所定の回転軸回りに回転する円筒状のスクリーン１１を用いて、樹脂Ｒ１を織物３の表面にドット状に付着させる。スクリーン１１の周面には、樹脂Ｒ１を通過させるための貫通孔がドットの個数に対応して複数形成されている。この貫通孔の直径は、織物３に付着させるドット径の大きさと相関している。
【００３９】
スクリーン１１内には、樹脂Ｒ１を供給するスキージ１２が設けられている。スキージ１２から供給された樹脂Ｒ１は、スクリーン１１の貫通孔を通過して押し出され、織物３の表面に付着する。スクリーン１１とバックロール１３との間に挟まれて、搬送されている織物３に対して、樹脂Ｒ１が転写される。
【００４０】
樹脂散布処理Ｓ４では、樹脂Ｒ２の粉末（粉砕物）を散布するためのホッパー１４（スキャッター）を用いて、樹脂Ｒ２を樹脂Ｒ１が付着している織物３の表面に散布し、樹脂Ｒ２を樹脂Ｒ１に付着させる。本実施形態の樹脂Ｒ２の粉末は、その芯地の用途に合わせ粒度をコントロールすることが好ましく、薄手用に用いる場合は平均粒径４０〜８０μｍ、厚手用に用いる場合は１００〜１４０μｍの粒度の樹脂を適宜選択出来る。
【００４１】
その後、樹脂散布処理Ｓ４後で、加熱固着処理Ｓ５する前に、織物３の表面上に散布された余分な樹脂Ｒ２の粉末を振い落としたり、吹き飛ばしたりすることが好ましい。空気を噴出させるエアーブロー１５及び余分な樹脂Ｒ２を吸い込むサクションノズル１６を用いて、余分な樹脂Ｒ２を回収する。エアーブロー１５から噴出された空気は、織物３の表面上の余分な樹脂Ｒ２を吹き飛ばす。吹き飛ばされた樹脂Ｒ２は、サクションノズル１６によって吸い込まれて回収される。
【００４２】
加熱固着処理Ｓ５で、樹脂Ｒ１を織物３の表面に固着させ下層樹脂部４を形成させ、樹脂Ｒ２を樹脂Ｒ１に固着させ接着樹脂部５を形成させる。加熱固着処理は、温度が１００〜２００℃の環境の中に樹脂Ｒ１及び樹脂Ｒ２が付着した織物３を２０秒〜３分程度入れる。
【００４３】
加熱固着処理Ｓ５は、例えば加熱ゾーン及び冷却ゾーンを有する。加熱ゾーンでは、熱風循環式、遠赤ヒーター式などのヒーター１７や、熱風器１８により熱風（例えば１２０〜１６０℃）を、噴きつけて加熱処理を行う。その後、所定の回転軸回りに回転する円筒状の冷却ロール１９を用いて、樹脂Ｒ１及び樹脂Ｒ２が固着した織物３を冷却する。なお、加熱ゾーンは直列に複数設けてもよい。
【００４４】
加熱固着処理Ｓ５では、樹脂Ｒ１が熱硬化性樹脂であれば熱硬化又は半硬化し、樹脂Ｒ１が熱可塑性樹脂であれば溶融し、場合によっては一部架橋して、下層樹脂部４を形成し織物３に固着する。
【００４５】
また、加熱固着処理Ｓ５前の樹脂Ｒ１に付着した樹脂Ｒ２の粉末は、一部又は全部が複粒化して樹脂Ｒ１からなる下層樹脂部４に固着し、接着樹脂部５を形成する。
【００４６】
樹脂転写処理Ｓ３、樹脂散布処理Ｓ４及び加熱固着処理Ｓ５では、例えば、織物３を、バックロール８を有する搬送装置を用いて、織物３を搬送しながら連続して、樹脂Ｒ１の転写、樹脂Ｒ２粉末の散布、及び加熱処理を行うことが好ましい。織物３の搬送速度は、下層樹脂部４の占有率や加熱による樹脂Ｒ１と樹脂Ｒ２の溶融状態などを考慮して選定すればよく、１０〜５０ｍ／分程度が好ましい。
【００４７】
第２の引伸ばし処理Ｓ６では、最終の密度調整を行う。上記のリラックス処理Ｓ１によって経糸３１が捲縮している場合には、経糸３１が延在する方向（生地の長手方向）に引っ張り力を付与して、織物３の密度を調整する。リラックス処理Ｓ１によって緯糸３２が捲縮している場合には、緯糸３２が延在する方向（生地の幅方向）に引っ張り力を付与して、織物３の密度を調整する。第２の引伸ばし処理Ｓ６後の織物３の密度は、例えば１２０程度である。なお、第２の引伸ばし処理Ｓ６における織物３の伸長率は５〜１００％である。ここでいう伸長率とは、第２の引伸ばし処理Ｓ６前の織物３からの伸びの割合であり、加熱固着工程Ｓ５の後で第２の引伸ばし処理Ｓ６前の織物３の大きさを１００とした場合、伸長率が５％のとき、第２の引伸ばし処理Ｓ６後の織物３の大きさは、１０５であり、伸長率が１００％のとき、第２の引伸ばし処理Ｓ６後の織物３の大きさは、２００である。
【００４８】
第２の引伸ばし処理Ｓ６では、例えば、幅出し加工を行い密度の調整を行う。織物３の幅方向の両端（両耳）を保持して、幅を整える機械（テンターともいう。）を用いて、幅出し加工を行う。両耳を保持する形式によってピン（針）を用いるピンテンター、クリップ（挟み具）を用いるクリップテンターなどを使用することができる。尚、固着工程とセット工程は連続していても良い。
【００４９】
第２の引伸ばし処理の後、織物３の最終密度を固着させる為、加熱セット処理Ｓ７を行う。加熱セット処理では１４０℃〜２２０℃の加熱を行い織物の密度および収縮を固定する。
【００５０】
図４は、本発明の実施形態に係る接着芯地の基布の経糸及び緯糸の配置を示す平面図である。図４（ａ）は、リラックス工程後の織物を示す平面図である。図４（ｂ）は、リラックス工程後、第１の引伸ばし処理を経て目止め樹脂がドット状に織物に固着している状態を示している。図４（ｃ）は、セット工程後の織物を示している。なお、図４（ａ）〜（ｃ）に示す織物３では、経糸３１に仮撚り加工糸が使用されている。
【００５１】
図４（ａ），（ｂ）に示す状態では、織物３の経糸３１及び緯糸３２は、一定の間隔で配置され、経糸３１及び緯糸３２は、夫々直線的に配置されている。図４（ｃ）に示す状態では、ドット状の目止め樹脂によって、経糸３１の伸びが拘束されているので、経糸３１が部分的に変形（湾曲）している。緯糸３２と経糸３１とを比較すると、緯糸３２の方が、直線部が多い。
【００５２】
一方、図４（ｄ），（ｅ）は、従来の製造方法で製造された基布を示している。図４（ｄ）は、リラックス工程後の織物を示す平面図である。図４（ｅ）は、目止め処理工程後、目止め樹脂が生地に付着している状態を示している。従来の製造方法では、目止め樹脂が固着した後には、セット工程（密度の調整）が行われていないので、経糸及び緯糸が規則的に配列されている。緯糸と経糸を比較しても、何れも直線的に配置されており、どちらか一方に、変形が多いわけではない。このように経糸及び緯糸が規則的に配置されていると、モアレが発生する可能性が高い。
【００５３】
本発明の実施形態に係る接着芯地の製造方法によれば、リラックス処理Ｓ１を実行して捲縮糸（例えば経糸３１）に捲縮性を付与し、織物３にドット状の目止め樹脂Ｒ１を固着させた後に、織物３を経糸３１（捲縮性が付与された糸）の延在する方向に引き伸ばすので、目止め樹脂Ｒ１によって糸の伸長が拘束され、糸の配置の規則性を崩すことができる。これにより、モアレの発生を抑制することができる。
【００５４】
本実施形態の接着芯地の製造方法では、従前のように、高捲縮糸を利用したり、製織の設計の調整をしたりする必要ないため、設計の手間を省くことができ、製造コストの低減を図ることができる。
【００５５】
本実施形態の接着芯地１は、上記の製造方法によって製造されているので、織物３と衣料用生地２とを貼り合わせたときにモアレの発生が抑制される。
【００５６】
また、上記実施形態では、下層樹脂部４に接着樹脂部５が固着されたダブルドットタイプの接着芯地１について説明しているが、織物３に熱可塑性樹脂を固着させて接着樹脂部を形成されたシングルドットタイプの接着芯地でもよい。
【００５７】
また、上記実施形態では、第１の引伸ばし処理Ｓ２及び第２の引伸ばし処理Ｓ６を実行しているが、第１の引伸ばし処理Ｓ２を実行せずに目止め処理（樹脂転写処理Ｓ３）を実行後、セット工程（Ｓ６，Ｓ７）を行い、密度調整を実行してもよい。
【００５８】
以上、本発明をその実施形態に基づき具体的に説明したが、本発明は、上記実施形態に限定されるものではない。上記実施形態では、接着芯地１を製造する場合について説明しているが、表地、裏地などその他の生地を製造する際に本発明の生地の製造方法を適用することができる。例えば、裏地に本発明に係る基布を製造し、衣料用生地と重ねた場合、モアレを抑制した衣料を得ることができる。
【００５９】
（実施例）
次に、本発明を実施例に基づいて説明するが、本発明は下記の実施例によって限定されるものではない。実施例１〜３、比較例１，２に係る接着芯地を作成した。ポリエステル仮撚り加工糸からなる織物を用い、これを生機とした。
（１）実施例１，２及び比較例１では、１２ｄｔｅｘ１２ｆの織物を用いた。
初期織物密度（経糸本数〔本／２．５４ｃｍ〕×緯糸本数〔本／２．５４ｃｍ〕）
＝８３〔本／２．５４ｃｍ〕×５２〔本／２．５４ｃｍ〕
（２）実施例３及び比較例２では、２２ｄｔｅｘ２４ｆの織物を用いた。
初期織物密度（経糸本数〔本／２．５４ｃｍ〕×緯糸本数〔本／２．５４ｃｍ〕
＝８３〔本／２．５４ｃｍ〕×５３〔本／２．５４ｃｍ〕
（３）実施例１〜３、及び比較例１，２では、以下の処理手順で接着芯地を製造した。
各処理（Ｓ１〜Ｓ７）を実行した。
Ｓ１：リラックス処理  ９０℃の温水で３０分程度リラックス処理した。
染色加工        １３０℃の高温高圧機で３０分程度染色した。
Ｓ２：第１の引伸ばし処理
Ｓ３：樹脂転写処理
Ｓ４：樹脂散布処理
Ｓ５：加熱固着処理１  １４０℃で１０秒程度加熱した。
加熱固着処理２  １６０℃で２０秒程度加熱した。
Ｓ６：第２の引伸ばし処理
Ｓ７：加熱セット処理  １９０℃で３０秒程度加熱し、密度固着させた。
【００６０】
図５は、実施例及び比較例の仕様、評価結果を示す表である。実施例及び比較例について密度変化の測定、モアレ防止効果の評価、接着力の評価を行った。モアレ防止効果の評価として、目視検査を行った。目視検査の結果、モアレが検出されず、モアレ防止効果が十分である場合を「Ａ」とし、殆どモアレが検出されず、実用上問題のないレベルのモアレ防止効果があった場合を「Ｂ」とし、モアレが検出され、モアレ防止効果が認められなかった場合を「Ｃ」とした。
【００６１】
密度変化の測定として、経糸密度（２．５４ｃｍあたりの経糸の本数）×緯糸密度（２．５４ｃｍあたりの緯糸の数）を計測した。接着力の評価として、接着芯地と衣料用生地とを貼り合せた後、接着芯地の接着力を測定した。接着芯地として十分な接着力がある場合を「Ａ」とした。
【符号の説明】
【００６２】
１…接着芯地、２…表地、３…基布、３１…経糸、３２…緯糸、４…下層樹脂部（目止め樹脂）、５…接着樹脂部、１１…スクリーン、１２…スキージ、１３…バックロール、１４…ホッパー、１５…エアーブロー、１６…サクションノズル、１７…ヒーター、１８…熱風器、１９…冷却ロール。
【図１】
2014015690.tif 000003
【図２】
2014015690.tif 000004
【図３】
2014015690.tif 000005
【図４】
2014015690.tif 000006
【図５】
2014015690.tif 000007